Brevet FR2984890A1 — publié le 20130628

B11-1290FR 1 Activation de systèmes catalytiques pour la polymérisation stéréospécifique des diènes La présente invention concerne un système catalytique activé utilisable pour la polymérisation d'élastomères diéniques, tels que des polybutadiènes et des polyisoprènes, et notamment pour la polymérisation stéréospécifique 1,4-cis des diènes conjugués. L'invention porte également sur un procédé de préparation dudit système catalytique, un procédé de polymérisation de diènes conjugués mettant en oeuvre ledit système catalytique, un procédé d'activation de système catalytique, l'utilisation dudit système catalytique pour la polymérisation stéréospécifique 1,4-cis des diènes conjugués et enfin l'utilisation de composé de formule (I) pour activer des systèmes catalytiques particuliers. Pour la préparation de polybutadiènes ou de polyisoprènes présentant un taux élevé d'enchaînements cis-1,4, il est connu d'utiliser des systèmes catalytiques à base : - d'un sel de terre rare en solution dans un solvant hydrocarboné, - d'un agent d' alkylation de ce sel constitué d'un alkylaluminium, et - d'un halogénure d'un alkylaluminium. Il est par exemple connu, d'après le document « Compte-rendu de l'Académie des Sciences d'U.RS.S., tome 234, n°5, 1977 (Y. B. Monakov, Y. R. Bieshev, A. A. Berg, S. R. Rafikov) » d'utiliser, pour la polymérisation de l'isoprène, un système catalytique comprenant: - un sel de néodyme ou de praséodyme de l'acide bis(2- éthylhexyl)phosphorique, à titre de sel de terre rare, en solution dans du toluène, - du triisobutylaluminium à titre d'agent d'alkylation, selon un rapport molaire (agent d'alkylation / sel de terre rare) égal à 20, et - du chlorure de diéthylaluminium à titre d'halogénure d'un alkylaluminium. On notera l'absence dans ce système catalytique d'une faible quantité de diène à polymériser, destiné à préparer un catalyseur préformé. On peut également citer le document « Proceedings of China - U. S. Bilateral Symposium on Polymer Chemistry and Physics, Science Press, pp. 382-398, 1981 (0. Jun, W. Fosong, S. Zhiquan) ». Ce document enseigne l'utilisation d'un sel de néodyme de l'acide bis(2- éthylhexyl)phosphorique, en association avec du triéthylaluminium ou du triisobutylaluminium, et un halogénure d'alkylaluminium de formule Al2(C2H5)3C13. Toutefois, il a été observé que l'activité catalytique d'un tel système n'est pas satisfaisante. Le document de brevet américain US-A-3 794 604 décrit dans ses exemples de réalisation un système catalytique de type « préformé » en présence d'un monomère diène conjugué, comprenant : - du butadiène ou de l'isoprène à titre de monomère diène conjugué, - de l'octanoate de cérium à titre de sel de terre rare en solution dans du benzène, - de l'hydrure de diisobutyl aluminium à titre d'agent d'alkylation, selon un rapport molaire (agent d'alkylation / sel de terre rare) sensiblement égal à 20, et - du dichlorure d'éthylaluminium à titre d'halogénure d' alkylaluminium. On notera également que le solvant utilisé pour la préparation de tels catalyseurs est le benzène, c'est-à-dire un solvant aromatique non substitué, qui peut poser problème au niveau hygiène et toxicité. Le document de brevet japonais JP-A-60/23406 décrit également un système catalytique de type « préformé » en présence de butadiène, qui est spécifiquement prévu pour la polymérisation du butadiène. Les systèmes catalytiques, qui ont été testés dans les exemples de réalisation de ce document comprennent : - un sel de néodyme de l'acide bis(2-éthylhexyl)phosphorique à titre de sel de terre rare en solution dans du n-hexane ou du cyclohexane, - du triisobutylaluminium ou de l'hydrure de diisobutyl aluminium à titre d'agent d'alkylation, selon un rapport molaire (agent d'alkylation / sel de terre rare) qui varie de 10 à 30, et - du sesquichlorure d'éthylaluminium à titre d'halogénure d' alkylaluminium. On notera que plusieurs solvants sont utilisables, tels que les hydrocarbures aliphatiques ou alicycliques, les hydrocarbures aromatiques ou halogénés. Il est mis en évidence l'intérêt de préparer séparément le catalyseur de polymérisation pour obtenir des activités élevées. Toutefois, l'activité catalytique de ce système n'est pas suffisante. Une des principales caractéristiques des différents catalyseurs décrits plus haut dans la perspective d'une application industrielle est l'activité catalytique, c'est-à-dire la quantité de polymère fabriqué par unité de temps et par mole de catalyseur (plus précisément par mole de métal de terre rares, c'est-à-dire le néodyme). En effet, l'enjeu est de réussir à fabriquer un polymère possédant les caractéristiques de choix, telles que la microstructure (par exemple, le taux d'unité 1,4- cis) ou la macrostructure (valeurs et distribution de masses molaires, présence de ramifications ou non), en utilisant la plus faible quantité possible de catalyseur (plus précisément, de sel de terres rares). Ainsi, toute solution visant à améliorer l'activité catalytique de ces familles de catalyseurs sans impact sur les caractéristiques du polymère est digne d'intérêt. Un inconvénient majeur des systèmes catalytiques connus est qu'il n'existe pas de solutions techniques simples et sans impact sur les caractéristiques du polymère synthétisé permettant d'augmenter l'activité catalytique pour la polymérisation des diènes conjugués, en particulier pour l'homopolymérisation de butadiène et pour celle de l' isoprène. La demanderesse a découvert d'une manière inattendue qu'un système catalytique activé de type « préformé » pour la polymérisation stéréospécifique 1,4-cis des diènes conjugués à base d'au moins : - un ou plusieurs monomères diènes conjugués de préformation, - un ou plusieurs sels d'un ou de plusieurs métaux de terre rare d'un ou plusieurs acides choisis parmi un acide phosphorique organique, un acide carboxylique organique et leur mélange, - un ou plusieurs agents d'alkylation constitué d'un ou plusieurs alkylaluminiums de formule A1R3 ou HA1R2, dans laquelle R représente un radical alkyle et H représente un atome d'hydrogène, - un ou plusieurs donneurs d'halogène constitué d'un halogénure d'alkylaluminium et - un ou plusieurs composés répondant à la formule (I) suivante : R4 dans laquelle les groupes R1 à R6, identiques ou différents, sont choisis parmi un atome d'hydrogène, un radical alkyle aliphatique, linéaire ou ramifié, saturé ou insaturé, cycloaliphatique ou aromatique, à la condition que l'un au moins des groupes R1 à R6 ne désigne pas un atome d'hydrogène, permet de remédier aux inconvénients précités en présentant une augmentation de l'activité catalytique des catalyseurs pour l'obtention d'élastomères diéniques, tels que des polybutadiènes et des polyisoprènes. En particulier, l'utilisation d'un composé répondant à la formule (I) lors de la préparation du catalyseur conduit à une augmentation de l'activité catalytique du système catalytique, tout en conservant les caractéristiques de la microstructure et de la macrostructure des polydiènes conjugués obtenus. L'invention a également pour objet un procédé de préparation dudit système catalytique. L'invention porte également sur un procédé de polymérisation d'élastomères diéniques, mettant en oeuvre le système catalytique activé selon l'invention conduisant à des polymères à taux élevé d'enchaînements cis-1,4. L'invention porte aussi sur un procédé d'activation de système catalytique particulier. L'invention a également pour objet l'utilisation dudit système catalytique pour la polymérisation stéréospécifique 1,4-cis des diènes conjugués. L'invention porte enfin sur l'utilisation de composé(s) de formule (I) pour activer des systèmes catalytiques particuliers utiles pour la polymérisation stéréospécifique 1,4-cis des diènes conjugués. D'autres objets, caractéristiques, aspects et avantages de l'invention apparaîtront encore plus clairement à la lecture de la description et des exemples qui suivent. Bien entendu, par l'expression « à base de » utilisée pour définir les constituants du système catalytique, on entend le mélange de ces constituants et/ou le produit de la réaction entre ces constituants. D'autre part, tout intervalle de valeurs désigné par l'expression "entre a et b" représente le domaine de valeurs allant de plus de a à moins de b (c'est-à-dire bornes a et b exclues), tandis que tout intervalle de valeurs désigné par l'expression "de a à b" signifie le domaine de valeurs allant de a jusqu'à b (c'est-à-dire incluant les bornes strictes a et b). Par système catalytique de type « préformé », on entend au sens de la présente invention un système qui comporte le monomère diène conjugué à polymériser, introduit à hauteur de 5 à 100 équivalents molaires par rapport au métal de terre rare. monomère diène conjugué de préformation Le système catalytique selon la présente invention comprend un ou plusieurs monomères diènes conjugués de préformation. A titre de monomère diène conjugué utilisable pour « préformer » le système catalytique selon l'invention, on peut citer le 1,3-butadiène, le 2-méthyl-1,3-butadiène (ou isoprène), les 2,3-di (alcoyle en Ci à C5)-1,3-butadiène, tels que par exemple le 2,3- diméthyl-1,3-butadiène, le 2,3-diéthyl-1,3-butadiène, le 2-méthy1-3- éthy1-1,3-butadiène, le 2-méthy1-3-isopropy1-1,3-butadiène, le phényl1,3-butadiène, le 1,3-pentadiène, le 2,4-hexadiène, ou tout autre diène conjugué ayant entre 4 et 8 atomes de carbone. De préférence, le monomère diène conjugué est choisi parmi le butadiène, l'isoprène et leur mélange. Le rapport molaire du monomère diène conjugué sur le sel de terre rare peut être compris entre 5 et 100 et, de préférence, allant de 10 à 80, et encore plus préférentiellement de 15 à 70. sel d'un ou de plusieurs métaux de terre rare Le système catalytique selon la présente invention comprend un ou plusieurs sels d'un ou de plusieurs métaux de terre rare, c'est-à-dire des métaux ayant un numéro atomique compris entre 57 et 71 dans le tableau périodique des éléments de Mendeleev, d'un acide phosphorique ou carboxylique organique. Par métal de terre rare, on entend selon l'invention tout élément de la famille des lanthanides, l'yttrium ou le scandium. A titre préférentiel, l'élément de terre rare est choisi parmi les éléments yttrium, néodyme, gadolinium ou samarium, plus préférentiellement le néodyme ou le gadolinium. Selon l'invention, le système catalytique selon la présente invention comprend un ou plusieurs sels d'un ou de plusieurs métaux de terre rare d'un ou plusieurs acides choisis parmi un acide phosphorique organique, un acide carboxylique organique et leur mélange. Lorsque le sel est un carboxylate, celui-ci est choisi parmi les esters d'acides carboxyliques aliphatiques, linéaires ou ramifiés, ayant 6 à 20 atomes de carbone dans la chaîne linéaire, et les esters d'acides carboxyliques aromatiques comportant entre 6 et 12 atomes de carbone, substitués un groupement alkyle en Ci à C9 ou non. A titre d'exemple, on peut citer le néodécanoate (versatate), l'octoate, l'hexanoate, linéaires ou ramifiés, ou encore le naphthénate, substitué par un groupement alkyle en Ci à C9, ou non. Parmi la famille des carboxylates, le sel est de préférence le 2-éthylhexanoate, le naphténate ou le néodécanoate de terre rare. Lorsque le sel est choisi parmi les organophosphates, celui-ci comprend les diesters d'acide phosphorique de formule générale (RaO)(RbO)PO(OH), dans laquelle Ra et Rb, identiques ou différents, représentent un radical alkyle linéaire ou ramifié, saturé ou insaturé, ayant 6 à 20 atomes de carbone dans la chaîne linéaire, aryle ou alkylaryle, éventuellement interrompu par un ou plusieurs hétéroatomes, tels que l'oxygène. Parmi ces diesters d'acide phosphorique, Ra et Rb, identiques ou différents, sont de préférence un radical n-butyle, isobutyle, pentyle, amyle, isopentyle, 2,2- diméthylhexyle, 1-éthylhexyle, 2-éthylhexyle, tolyle, nonaphénoxyle. Parmi la famille des organophosphates, le sel est de préférence le tris[di(2-éthylhexyl)phosphate] de terre rare. Selon un exemple préférentiel de réalisation de l'invention, le sel d'un ou de plusieurs métaux de terre rare est choisi parmi le tris[di(2-éthylhexyl)phosphate], le tris(versatate) et leur mélange dudit ou desdits métaux de terre rare. A titre encore plus préférentiel, ledit sel de terre rare est choisi parmi le tris[di(2-éthylhexyl)phosphate] de néodyme, le tris(versatate) de néodyme et leur mélange. Le sel de métaux de terre rare peut être sous forme d'une poudre, d'une solution dans un solvant hydrocarboné inerte, d'une suspension dans un solvant hydrocarboné inerte ou alors d'un gel dans un solvant hydrocarboné inerte, selon la nature du sel et de ses sub stituants. Selon un mode de réalisation de l'invention, le sel de terre rare peut se trouver sous la forme d'une poudre non hygroscopique ayant une légère tendance à s'agglomérer à la température ambiante. Selon un deuxième mode de réalisation de l'invention, lorsque le sel de terre rare se trouve en suspension dans un solvant hydrocarboné inerte, ce solvant est un solvant aliphatique ou alicyclique de bas poids moléculaire, tel que le pentane, l'isopentane, un mélange de pentanes, une coupe en C5, les isoamylènes, l'hexane, un mélange d'hexanes, le cyclohexane, le méthylcyclohexane, le n- heptane, un mélange d'heptanes ou un mélange de ces solvants. Selon un autre mode de réalisation de l'invention, le solvant utilisé pour la suspension du sel de terre rare peut être un mélange d'un solvant aliphatique de haut poids moléculaire comprenant une huile paraffinique, par exemple de l'huile de vaseline, et d'un solvant de bas poids moléculaire tel que ceux susmentionnés (par exemple le cyclohexane ou le méthylcyclohexane). On réalise cette suspension en procédant à un broyage dispersif du sel de terre rare dans une huile paraffinique, de sorte à obtenir une suspension très fine et homogène du sel. Selon un mode préférentiel de réalisation de l'invention, le solvant utilisé pour réaliser la suspension, le gel ou la solution du sel de terre rare répond à la formule (I) décrite plus haut. De préférence, le système catalytique selon l'invention présente une concentration molaire en sel de métal de terre rare comprise entre 0,005 mol/L et 0,100 mol/L, de préférence allant de 0,010 à 0,080 mol/L et encore plus préférentiellement de 0,020 à 0,060 mol/L. agent d'alkylation Le système catalytique selon la présente invention comprend un ou plusieurs agents d'alkylation. A titre d'agent d'alkylation utilisable dans le système catalytique selon l'invention, on peut citer des alkylaluminiums de formule A1R3 ou HA1R2, dans laquelle R représente un radical alkyle linéaire ou ramifié, et saturé et H représente un atome d'hydrogène. De préférence, le groupe R désigne un groupe alkyle en Ci-C8, et plus particulièrement un n-propyle, iso-propyle, n-butyle et isobutyle. On peut citer des alkylaluminiums tels que: - des trialkylaluminiums, le radical alkyle étant en C2-C8, par exemple le triéthylaluminium, le triisobutylaluminium, ou le trioctylaluminium, ou - des hydrures de dialkylaluminium, le radical alkyle étant en C-C4, par exemple l'hydrure de diisobutylaluminium. On notera que cet agent d'alkylation est de préférence de l'hydrure de diisobutylaluminium. Le rapport molaire de l'agent d'alkylation sur le sel de terre rare peut être compris entre 2 et 50 et, de préférence, entre 3 et 20, et encore plus préférentiellement allant de 4 à 10, car on utilise ainsi moins d'agent alkylant, ce qui présente un avantage économique incontestable en termes de consommation de réactifs. donneur d'halogène Le système catalytique selon la présente invention comprend un ou plusieurs donneurs d'halogène constitué d'un halogénure d'alkylaluminium. A titre de donneur d'halogène utilisable dans le système catalytique selon l'invention, on peut citer des halogénures d'alkylaluminium, le radical alkyle linéaire ou ramifié, et saturé étant en Cz-C4 et l'halogène étant du chlore ou du brome. De préférence, le donneur d'halogène est choisi parmi le chlorure de diéthylaluminium, le bromure de diéthylaluminium, le dichlorure d'éthylaluminium ou le sesquichlorure d'éthylaluminium. De préférence, le donneur d'halogène est du chlorure de diéthylaluminium. Le rapport molaire du donneur d'halogène sur le sel de terre rare peut être compris entre 0,5 et 5,0 et, de préférence, entre 2,0 et 3,6, et encore plus préférentiellement entre 2,5 et 3,2. Composé aromatique Le système catalytique selon la présente invention comprend un ou plusieurs composés répondant à la formule (I) suivante : R4 dans laquelle les groupes R1 à R6, identiques ou différents, sont choisis parmi un atome d'hydrogène, un radical alkyle aliphatique saturé ou insaturé, linéaire ou ramifié, cycloaliphatique ou aromatique, à la condition que l'un au moins des groupes R1 à R6 ne désigne pas un atome d'hydrogène. De préférence, au moins un des groupements R1 à R6 est un radical alkyle aliphatique, saturé ou insaturé, linéaire ou ramifié. Deux ou plusieurs des groupes R1 à R6 peuvent être liés entre eux de manière à former un cycle supplémentaire, tel qu'un cycle à 5 atomes de carbone, tels qu'un cyclopentadiène ou un cycle à 6 atomes de carbone aromatique ou non. A titre d'exemples, les composés de formule (I) sont choisis parmi le toluène, le pentylbenzène, le 1,4-diméthylbenzène, l'indène, le 2-méthyl-indène le 2-éthylindène, le 2-propylindène, le 1- benzylindène, le 2-phénylindène le 1,1,5-triméthylindène, le fluorène, les naphtalène, anthracène ou phénanthrène porteurs d'un substituant alkyle, et leur mélange De préférence, le composé de formule (I) est choisi parmi le toluène, le pentylbenzène, le 1,4-diméthylbenzène et leur mélange. Le rapport molaire du composé de formule (I) sur le sel de terre rare peut être compris entre 5 et 1000 et, de préférence, allant de 50 à 500, et encore plus préférentiellement de 100 à 400. Solvants du système catalytique Le système catalytique ainsi préparé peut être mis en oeuvre dans un solvant hydrocarboné inerte. Ce solvant est un solvant aliphatique ou alicyclique de bas poids moléculaire, tel que le cyclohexane, le méthylcyclohexane, le n-heptane, ou un mélange de ces solvants. De préférence, le méthylcyclohexane est utilisé. Selon un premier mode de réalisation de l'invention, le solvant du système catalytique est le solvant utilisé pour préparer la solution, la suspension ou bien le gel du sel de métal de terre rare décrit ci-dessus. Selon un second mode de réalisation de l'invention, le composé de formule (I) constitue le solvant du système catalytique et est alors utilisé pour préparer la solution, la suspension ou bien le gel du sel de métal de terre rare décrit ci-dessus. De préférence, selon ce mode de réalisation, le système catalytique ne comprend pas d'autres solvants que le composé de formule (I). Selon un troisième mode de réalisation de l'invention, le solvant du système catalytique est un mélange de composé de formule (I) et de solvant aliphatique. Ainsi, le solvant du système catalytique peut être choisi parmi le cyclohexane, le méthylcyclohexane, le n-heptane, le toluène, le pentylbenzène, le 1,4-diméthylbenzène et leur mélange. Il a été observé que les systèmes catalytiques comportant un composé de formule (I) présentent une activité catalytique supérieure à celles des systèmes catalytiques analogues, mais dépourvus de ce composé de formule (I), tout en gardant des propriétés de micro- et macrostructures similaires. Procédé de préparation L'invention a également pour objet un procédé de préparation dudit système catalytique comprenant les étapes successives suivantes : - dans une première étape, réaliser une suspension ou solution ou gel dudit sel de métal terre rare tel que défini ci-dessus dans un solvant, comportant éventuellement ledit composé de formule (I), si le solvant ne comporte pas le composé de formule (I), ajouter ledit composé répondant à la formule (I) tel que défini ci- dessus, puis - dans une seconde étape, ajouter au mélange obtenu à l'étape précédente un ou plusieurs monomères diènes conjugués de préformation tels que définis ci-dessus, puis - dans une troisième étape, ajouter un ou plusieurs agents d'alkylation tels que définis ci-dessus au mélange obtenu à l'étape précédente pour l'obtention d'un sel alkylé, et - dans une quatrième étape, ajouter un ou plusieurs donneurs d'halogène au sel alkylé obtenu à l'étape précédente. De préférence, la première étape de mise en contact du sel de métal de terre rare avec un solvant hydrocarboné contenant éventuellement un ou plusieurs composés de formule (I) est réalisée à une température comprise entre 15 et 100°C, et dure entre 1 minutes et 24 heures, et plus préférentiellement entre 2 minutes et 120 minutes. De préférence, la deuxième étape d'addition du monomère diénique conjugué au mélange obtenu à la première étape est réalisée à une température comprise entre 15 et 100°C, et dure moins d'une minute. De préférence, la troisième étape d' addition de l'alkylaluminium au mélange obtenu à la deuxième étape est réalisée à une température comprise entre 15 et 100°C, et dure entre 3 et 120 minutes. De préférence, la quatrième étape d'addition du donneur d'halogène au sel alkylé au mélange obtenu à la troisième étape est réalisée à une température comprise entre 15 et 100°C, et dure entre 3 et 120 minutes. Des variantes possibles du procédé de préparation du système catalytique activé selon l'invention consistent à inverser les deux premières étapes mentionnées ci-dessus. En tout état de cause, il est important d'avoir une mise en contact du sel de terre rare avec le composé (I), avant toute mise en contact avec l'agent d'alkylation. Procédé de polymérisation L'invention porte également sur un procédé de synthèse d'élastomères diéniques consistant à polymériser dans un solvant hydrocarboné inerte le ou des monomères diènes en présence d'un système catalytique tel que défini ci-dessus. L'élastomère diénique obtenu peut être tout homopolymère ou copolymère obtenu par homopolymérisation ou copolymérisation d'un monomère diène conjugué ayant de 4 à 12 atomes de carbone. A titre de monomère diène conjugué conviennent notamment le butadiène-1,3, l'isoprène, les 2,3-di(alkyle en C1 à C5)-1,3-butadiènes tels que par exemple le 2,3-diméthyl-1,3-butadiène, le 2,3-diéthy1-1,3- butadiène, le 2-méthyl-3-éthyl-1,3-butadiène, le 2-méthyl-3-isopropyl1,3-butadiène, un aryl-1,3-butadiène, le 1,3-pentadiène, le 2,4- hexadiène. L'élastomère diénique obtenu par le procédé de polymérisation selon l'invention est caractérisé par un taux élevé d'enchaînements cis-1,4. De préférence, le système catalytique activé selon l'invention est utilisé pour la polymérisation de polybutadiène (BR) ou de polyisoprène (IR). La polymérisation est effectuée de manière connue en soi, de préférence en présence d'un solvant hydrocarboné inerte qui peut être par exemple un hydrocarbure aliphatique ou alicyclique comme le pentane, l'hexane, l'heptane, l'iso-octane, le cyclohexane, le méthylcyclohexane ou un hydrocarbure aromatique comme le benzène, le toluène, le xylène. La polymérisation peut être effectuée en continu ou en discontinu. On effectue généralement la polymérisation à une température comprise entre 20°C et 120°C et de préférence voisine de 30°C à 110°C. Avantageusement et en comparaison à un procédé mettant en oeuvre un système catalytique ne comprenant pas de composé de formule (I), le procédé selon l'invention permet d'obtenir avec une activité catalytique améliorée, un élastomère diénique caractérisé par un taux élevé d'enchaînements cis-1,4 et par une distribution des masses moléculaires contrôlée, comme le montrent les exemples qui suivent. Cet élastomère peut être par exemple constitué d'un polyisoprène (IR) ou d'un polybutadiène (BR). Ces taux d'enchaînements cis-1,4 sont mesurés à la fois selon la technique de résonance magnétique nucléaire du carbone 13 et selon la technique de dosage par moyen infrarouge, qui appartiennent à un domaine supérieur à 96 %, de préférence d'au moins 96,5%. Selon des variantes d'exécution du procédé de polymérisation catalytique conforme à l'invention, on peut ajouter au milieu de polymérisation, indépendamment de l'introduction du système catalytique utilisé pour la réaction de polymérisation, une quantité supplémentaire prédéterminée d'au moins un composé alkylaluminium de formules A1R3 ou HA1R2 ou R",A1R'3_., dans lesquelles R et R' représentent un groupe alkyle de 1 à 20 atomes de carbone, saturé ou non, préférentiellement de 1 à 12 atomes de carbone, R" représente un groupe allylique, n un entier inclusivement de 1 à 3. De telles variantes sont décrites notamment dans les documents W02006/133757, EP 1845118, WO 10/069511, W010/069805. C'est-à- dire que l'adjonction ne se fait pas dans le milieu de polymérisation en même temps et, par conséquent, elle se fait soit avant, soit après, soit en partie avant et en partie après, par rapport à l'introduction du système catalytique préformé utilisé pour catalyser la réaction de polymérisation. A titre de ce composé alkylaluminium ajouté en décalé, qui peut être identique ou différent de l'agent alkylant du système catalytique, on peut citer les alkylaluminiums tels que définis pour ledit agent alkylant. On notera que cet agent d' alkylation ajouté en décalé est de préférence constitué de l'hydrure de diisobutylaluminium. Avantageusement, le rapport molaire (composé alkylaluminium ajouté en décalé / agent alkylant dans le système catalytique) varie de 1/20 à 10/1 et selon une forme d'exécution avantageuse varie de 1/10 à 7/1 et plus préférentiellement de 1/1 à 5/1. On notera que l'ajout du composé alkylaluminium avant polymérisation permet de s'affranchir des fluctuations dans le temps des impuretés dues aux solvants de polymérisation qui sont recyclés en entrée de ligne et de ne pas pénaliser, du fait de ces fluctuations, l'activité du système catalytique, de sorte à minimiser la dispersion des caractéristiques de l'élastomère obtenu notamment des masses moléculaires. Procédé d'activation L'invention porte également sur un procédé d'activation d'un système catalytique de type « préformé » pour la polymérisation stéréospécifique 1,4-cis des diènes conjugués à base d'au moins: - un ou plusieurs monomères diènes conjugués de préformation, - un ou plusieurs sels d'un ou de plusieurs métaux de terre rare d'un ou plusieurs acides choisis parmi un acide phosphorique organique, un acide carboxylique organique et leur mélange, - un ou plusieurs agents d'alkylation constitué d'un ou plusieurs alkylaluminiums de formule A1R3 ou HA1R2, dans laquelle R représente un radical alkyle et H représente un atome d'hydrogène, - un ou plusieurs donneurs d'halogène constitué d'un halogénure d'alkylaluminium, comprenant une étape d'ajout d'un composé de formule (I) précité aux sels d'un ou de plusieurs métaux de terre rare. Par « activer un système catalytique », on entend au sens de la présente invention augmenter l'activité catalytique du système catalytique, ne contenant pas de composé de formule (I), tout en conservant les caractéristiques micro- et macrostructurelles du polymère synthétisé. De préférence, cette augmentation peut se mesurer en comparant les taux de conversion des réactifs après un temps t à déterminer, par exemple 5 minutes. utilisation L'invention porte aussi sur l'utilisation dudit système catalytique activé pour la polymérisation stéréospécifique 1,4-cis des diènes conjugués. L'invention porte enfin sur l'utilisation d'un composé de formule (I) tel que défini ci-dessus pour activer un système catalytique de type « préformé » pour la polymérisation stéréospécifique 1,4-cis des diènes conjugués à base de: - un ou plusieurs monomères diènes conjugués de préformation, - un ou plusieurs sels d'un ou de plusieurs métaux de terre rare d'un ou plusieurs acides choisis parmi un acide phosphorique organique, un acide carboxylique organique et leur mélange, - un ou plusieurs agents d'alkylation constitué d'un ou plusieurs alkylaluminiums de formule A1R3 ou HA1R2, dans laquelle R représente un radical alkyle et H représente un atome d'hydrogène, - un ou plusieurs donneurs d'halogène constitué d'un halogénure d'alkylaluminium, par adjonction d'un composé de formule (I) précité aux sels d'un ou de plusieurs métaux de terre rare. Les caractéristiques précitées de la présente invention, ainsi que d'autres, seront mieux comprises à la lecture des exemples de réalisation de l'invention, donnés à titre illustratif et non limitatif. Exemples Formation des systèmes catalytiques Les systèmes catalytiques ont été préparés dans des bouteilles « Steinie » de 250 mL. L'ensemble de ces préparations a été réalisé sous atmosphère inerte d'azote. Tous les solvants (méthylcyclohexane et toluène) utilisés lors de ces préparations sont secs (barbotés à l'azote pendant 10 minutes) et sous atmosphère inerte. L'ensemble des réactifs proviennent de Sigma-Aldrich, Strem et Fluka. Les solutions d'hydrure de diisobutylaluminium et de chlorure de diéthylaluminium utilisées lors de la préparation des systèmes catalytiques A-D, 1-0, E, F, P et Q ont été préparées dans le méthylcyclohexane à des concentrations de 1,014 et 0,500 mol.L-1 respectivement. Les solutions d'hydrure de diisobutylaluminium et de chlorure de diéthylaluminium utilisées dans les exemples G et H ont été préparées dans le méthylcyclohexane à des concentrations de 1,014 et 0,500 mol.L-1 respectivement. Système catalytique A (comparatif) Une solution de 48,6 mL de méthylcyclohexane est additionnée sur 1,55 g de tri(di(2-éthylhexyl)phosphate) de néodyme (1,4 mmol, 1 éq.). Le mélange obtenu est agité à température ambiante pendant 30 minutes puis mis au repos pendant 12 h pour former un gel violet. A ce gel sont ajoutés successivement 3,7 mL de butadiène (42 mmol, 30 éq.) et 8,08 mL d'hydrure de diisobutylaluminium (8,4 mmol, 6 éq.). Le mélange obtenu est agité à 30°C pendant 15 minutes. A la solution obtenue est ajoutée 8,12 mL de chlorure de diéthylaluminium (4,06 mmol, 2,9 éq.) et le mélange obtenu est agité à 60°C pendant 70 minutes pour obtenir une solution de couleur orange / marron à une concentration en néodyme de 0,02 mol.L-1. Système catalytique B (selon l'invention) Une solution de 48,6 mL de toluène (456 mmol, 326 éq.) est additionnée sur 1,55 g de tri(di(2-éthylhexyl)phosphate) de néodyme (1,4 mmol, 1 éq.). Le mélange obtenu est agité à température ambiante pendant 30 minutes puis mis au repos pendant 12 h pour former une suspension de solide solvate violet. A cette suspension sont ajoutés successivement 3,7 mL de butadiène (42 mmol, 30 éq.) et 8,08 mL d'hydrure de diisobutylaluminium (8,4 mmol, 6 éq.). Le mélange obtenu est agité à 30°C pendant 15 minutes. A la solution obtenue est ajoutée 8,12 mL de chlorure de diéthylaluminium (4,06 mmol, 2,9 éq.) et le mélange obtenu est agité à 60°C pendant 70 minutes pour obtenir une solution de couleur orange / marron à une concentration en néodyme de 0,02 mol.L-1. Système catalytique C (comparatif) Une solution de 25,4 mL de méthylcyclohexane est additionnée sur 0,78 g de tri(di(2-éthylhexyl)phosphate) de néodyme (0,7 mmol, 1 éq.). Le mélange obtenu est agité à température ambiante pendant 30 minutes puis mis au repos pendant 12 h pour former un gel violet. A ce gel sont ajoutés successivement 1,8 mL de butadiène (21 mmol, 30 éq.) et 2,36 mL d'hydrure de diisobutylaluminium (2,45 mmol, 3,5 éq.). Le mélange obtenu est agité à 30°C pendant 15 minutes. A la solution obtenue est ajoutée 4,06 mL de chlorure de diéthylaluminium (2,03 mmol, 2,9 éq.) et le mélange obtenu est agité à 60°C pendant 70 minutes pour obtenir une solution de couleur orange / marron à une concentration en néodyme de 0,02 mol.L-1. Système catalytique D (selon l'invention) Une solution de 25,4 mL de toluène (239 mmol, 342 éq.) est additionnée sur 0,78 g de tri(di(2-éthylhexyl)phosphate) de néodyme (0,7 mmol, 1 éq.). Le mélange obtenu est agité à température ambiante pendant 30 minutes puis mis au repos pendant 12 h pour former une suspension de solide solvate violet. A cette suspension sont ajoutés successivement 1,8 mL de butadiène (21 mmol, 30 éq.) et 2,36 mL d'hydrure de diisobutylaluminium (2,45 mmol, 3,5 éq.). Le mélange obtenu est agité à 30°C pendant 15 minutes. A la solution obtenue est ajoutée 4,06 mL de chlorure de diéthylaluminium (2,03 mmol, 2,9 éq.) et le mélange obtenu est agité à 60°C pendant 70 minutes pour obtenir une solution de couleur orange / marron à une concentration en néodyme de 0,02 mol.L-1. Système catalytique E (comparatif) Une solution de 12,5 mL de méthylcyclohexane est additionnée sur 3,28 mL de gel de tri(di(2-éthylhexyl)phosphate) de néodyme à 0,134 mol.L-1 dans le cyclohexane (0,44 mmol, 1 éq.). Le mélange obtenu est agité à température ambiante pendant 30 minutes puis mis au repos pendant 12 h pour former un gel violet. A ce gel sont ajoutés successivement 1,1 mL de butadiène (13,2 mmol, 30 éq.) et 2,6 mL d'hydrure de diisobutylaluminium (2,6 mmol, 6 éq.). Le mélange obtenu est agité à 30°C pendant 15 minutes. A la solution obtenue est ajoutée 2,4 mL de chlorure de diéthylaluminium (1,28 mmol, 2,9 éq.) et le mélange obtenu est agité à 60°C pendant 70 minutes pour obtenir une solution de couleur marron translucide à une concentration en néodyme de 0,02 mol.L-1. Système catalytique F (selon l'invention) Une solution de 12,5 mL de toluène (117 mmol, 266 éq.) est additionnée sur 3,28 mL de gel de tri(di(2-éthylhexyl)phosphate) de néodyme à 0,134 mol.L-1 dans le cyclohexane (0,44 mmol, 1 éq.). Le mélange obtenu est agité à température ambiante pendant 30 minutes puis mis au repos pendant 12 h pour former un gel violet. A ce gel sont ajoutés successivement 1,1 mL de butadiène (13,2 mmol, 30 éq.) et 2,6 mL d'hydrure de diisobutylaluminium (2,6 mmol, 6 éq.). Le mélange obtenu est agité à 30°C pendant 15 minutes. A la solution obtenue est ajoutée 2,4 mL de chlorure de diéthylaluminium (1,28 mmol, 2,9 éq.) et le mélange obtenu est agité à 60°C pendant 70 minutes pour obtenir une solution de couleur marron translucide à une concentration en néodyme de 0,02 mol.L-1. Système catalytique G (comparatif) Une solution de 22 mL de méthylcyclohexane est additionnée sur 1,58 mL de tris(versatate) de néodyme à 0,506 mol.L-1 dans l'hexane (0,80 mmol, 1 éq.). Le mélange obtenu est agité à température ambiante pendant 30 minutes puis mis au repos pendant 12 h pour former un gel violet. A ce gel sont ajoutés successivement 2 mL de butadiène (24 mmol, 30 éq.) et 9,50 mL d'hydrure de diisobutylaluminium (9,63 mmol, 12 éq.). Le mélange obtenu est agité à 30°C pendant 15 minutes. A la solution obtenue est ajoutée 4,65 mL de chlorure de diéthylaluminium (2,33 mmol, 2,9 éq.) et le mélange obtenu est agité à 60°C pendant 70 minutes pour obtenir une solution de couleur marron translucide à une concentration en néodyme de 0,02 mol.L-1. Système catalytique H (selon l'invention) Une solution de 22 mL de toluène (206 mmol, 258 éq.) est additionnée sur 1,58 mL de tris(versatate) de néodyme à 0,0506 mol.L- 1 dans l'hexane (0,80 mmol, 1 éq.). Le mélange obtenu est agité à température ambiante pendant 30 minutes puis mis au repos pendant 12 h pour former un gel violet. A ce gel sont ajoutés successivement 2 mL de butadiène (24 mmol, 30 éq.) et 9,50 mL d'hydrure de diisobutylaluminium (9,63 mmol, 12 éq.). Le mélange obtenu est agité à 30°C pendant 15 minutes. A la solution obtenue est ajoutée 4,65 mL de chlorure de diéthylaluminium (2,33 mmol, 2,9 éq.) et le mélange obtenu est agité à 60°C pendant 70 minutes pour obtenir une solution de couleur marron translucide à une concentration en néodyme de 0,02 mol.L-1. Système catalytique I (selon l'invention) Une solution constituée de 22,8 mL de méthylcyclohexane et de 1 mL de toluène (9,4 mmol, 13 éq.) est additionnée sur 0,78 g de tri(di(2-éthylhexyl)phosphate) de néodyme (0,7 mmol, 1 éq.). Le mélange obtenu est agité à température ambiante pendant 30 minutes puis mis au repos pendant 12 h pour former un gel limpide violet. A ce gel sont ajoutés successivement 1,8 mL de butadiène (21 mmol, 30 éq.) et 4,04 mL d'hydrure de diisobutylaluminium (4,2 mmol, 6 éq.). Le mélange obtenu est agité à 30°C pendant 15 minutes. A la solution obtenue est ajoutée 4,06 mL de chlorure de diéthylaluminium (2,03 mmol, 2,9 éq.) et le mélange obtenu est agité à 60°C pendant 70 minutes pour obtenir une solution de couleur orange / marron à une concentration en néodyme de 0,02 mol.L-1. Système catalytique J (selon l'invention) Une solution constituée de 18,8 mL de méthylcyclohexane et de 5 mL de toluène (46,9 mmol, 67 éq.) est additionnée sur 0,78 g de tri(di(2-éthylhexyl)phosphate) de néodyme (0,7 mmol, 1 éq.). Le mélange obtenu est agité à température ambiante pendant 30 minutes puis mis au repos pendant 12 h pour former un gel limpide violet. A ce gel sont ajoutés successivement 1,8 mL de butadiène (21 mmol, 30 éq.) et 4,04 mL d'hydrure de diisobutylaluminium (4,2 mmol, 6 éq.). Le mélange obtenu est agité à 30°C pendant 15 minutes. A la solution obtenue est ajoutée 4,06 mL de chlorure de diéthylaluminium (2,03 mmol, 2,9 éq.) et le mélange obtenu est agité à 60°C pendant 70 minutes pour obtenir une solution de couleur orange / marron à une concentration en néodyme de 0,02 mol.L-1. Système catalytique K (selon l'invention) Une solution constituée de 13,8 mL de méthylcyclohexane et de 10 mL de toluène (93,9 mmol, 134 éq.) est additionnée sur 0,78 g de tri(di(2-éthylhexyl)phosphate) de néodyme (0,7 mmol, 1 éq.). Le mélange obtenu est agité à température ambiante pendant 30 minutes puis mis au repos pendant 12 h pour former un gel limpide violet. A ce gel sont ajoutés successivement 1,8 mL de butadiène (21 mmol, 30 éq.) et 4,04 mL d'hydrure de diisobutylaluminium (4,2 mmol, 6 éq.). Le mélange obtenu est agité à 30°C pendant 15 minutes. A la solution obtenue est ajoutée 4,06 mL de chlorure de diéthylaluminium (2,03 mmol, 2,9 éq.) et le mélange obtenu est agité à 60°C pendant 70 minutes pour obtenir une solution de couleur orange / marron à une concentration en néodyme de 0,02 mol.L-1. Système catalytique L (selon l'invention) A 0,78 g de tri(di(2-éthylhexyl)phosphate) de néodyme (0,7 mmol, 1 éq.) sont ajoutés successivement 11,8 mL de méthylcyclohexane et 11,8 mL de toluène (111 mmol, 159 éq.). Le mélange obtenu est agité à température ambiante pendant 30 minutes puis mis au repos pendant 12 h pour former une solution visqueuse limpide. Sont ensuite ajoutés successivement 1,8 mL de butadiène (21 mmol, 30 éq.) et 4,04 mL d'hydrure de diisobutylaluminium (4,2 mmol, 6 éq.). Le mélange obtenu est agité à 30°C pendant 15 minutes. A la solution obtenue est ajoutée 4,06 mL de chlorure de diéthylaluminium (2,03 mmol, 2,9 éq.) et le mélange obtenu est agité à 60°C pendant 70 minutes pour obtenir une solution de couleur orange / marron à une concentration en néodyme de 0,02 mol.L-1. Système catalytique M (selon l'invention) A 0,78 g de tri(di(2-éthylhexyl)phosphate) de néodyme (0,7 mmol, 1 éq.) sont ajoutés successivement 11,8 mL de toluène (111 mmol, 159 éq.) et 11,8 mL de méthylcyclohexane. Le mélange obtenu est agité à température ambiante pendant 30 minutes puis mis au repos pendant 12 h pour former un gel limpide. A ce gel sont ajoutés successivement 1,8 mL de butadiène (21 mmol, 30 éq.) et 4,04 mL d'hydrure de diisobutylaluminium (4,2 mmol, 6 éq.). Le mélange obtenu est agité à 30°C pendant 15 minutes. A la solution obtenue est ajoutée 4,06 mL de chlorure de diéthylaluminium (2,03 mmol, 2,9 éq.) et le mélange obtenu est agité à 60°C pendant 70 minutes pour obtenir une solution de couleur orange / marron à une concentration en néodyme de 0,02 mol.L-1. Système catalytique N (comparatif) Une solution constituée de 14,4 mL de méthylcyclohexane est additionnée sur 0,78 g de tri(di(2-éthylhexyl)phosphate) de néodyme (0,7 mmol, 1 éq.). Le mélange obtenu est agité à température ambiante pendant 30 minutes puis mis au repos pendant 12 h pour former un gel violet. A ce gel sont ajoutés successivement 1,8 mL de butadiène (21 mmol, 30 éq.) et 4,04 mL d'hydrure de diisobutylaluminium (4,2 mmol, 6 éq.). Le mélange obtenu est agité à 30°C pendant 15 minutes. A la solution obtenue sont ajoutés successivement 5 mL de méthylcyclohexane et 4,06 mL de chlorure de diéthylaluminium (2,03 mmol, 2,9 éq.) et le mélange obtenu est agité à 60°C pendant 70 minutes pour obtenir une solution de couleur orange / marron à une concentration en néodyme de 0,02 mol.L-1. Système catalytique O (selon l'invention) Une solution constituée de 14,4 mL de méthylcyclohexane est additionnée sur 0,78 g de tri(di(2-éthylhexyl)phosphate) de néodyme (0,7 mmol, 1 éq.). Le mélange obtenu est agité à température ambiante pendant 30 minutes puis mis au repos pendant 12 h pour former un gel limpide violet. A ce gel sont ajoutés successivement 1,8 mL de butadiène (21 mmol, 30 éq.) et 4,04 mL d'hydrure de diisobutylaluminium (4,2 mmol, 6 éq.). Le mélange obtenu est agité à 30°C pendant 15 minutes. A la solution obtenue sont ajoutés successivement 5 mL de toluène et 4,06 mL de chlorure de diéthylaluminium (2,03 mmol, 2,9 éq.) et le mélange obtenu est agité à 60°C pendant 70 minutes pour obtenir une solution de couleur orange / marron à une concentration en néodyme de 0,02 mol.L-1. Système catalytique P (selon l'invention) Une solution de 15,25 mL de pentylbenzène à 2,1 mol.L-1 dans le méthylcyclohexane (32 mmol, 73 éq.) est additionnée sur 0,49 g de tri(di(2-éthylhexyl)phosphate) de néodyme (0,44 mmol, 1 éq.). Le mélange obtenu est agité à température ambiante pendant 30 minutes puis mis au repos pendant 12 h pour former une suspension violette translucide. A cette suspension sont ajoutés successivement 1,1 mL de butadiène (13 mmol, 30 éq.) et 2,6 mL d'hydrure de diisobutylaluminium (2,63 mmol, 6 éq.). Le mélange obtenu est agité à 30°C pendant 15 minutes. A la solution obtenue est ajoutée 2,4 mL de chlorure de diéthylaluminium (1,28 mmol, 2,9 éq.) et le mélange obtenu est agité à 60°C pendant 70 minutes pour obtenir une solution de couleur marron translucide à une concentration en néodyme de 0,02 mol.L-1. Système catalytique Q (selon l'invention) Une solution de 15,25 mL de 1,4-diméthylbenzène (124 mmol, 282 éq.) est additionnée sur 0,49 g de tri(di(2-éthylhexyl)phosphate) de néodyme (0,44 mmol, 1 éq.). Le mélange obtenu est agité à température ambiante pendant 30 minutes puis mis au repos pendant 12 h pour former une suspension violet translucide. A cette suspension sont ajoutés successivement 1,1 mL de butadiène (13 mmol, 30 éq.) et 2,6 mL d'hydrure de diisobutylaluminium (2,63 mmol, 6 éq.). Le mélange obtenu est agité à 30°C pendant 15 minutes. A la solution obtenue est ajoutée 2,4 mL de chlorure de diéthylaluminium (1,28 mmol, 2,9 éq.) et le mélange obtenu est agité à 60°C pendant 70 minutes pour obtenir une solution de couleur marron translucide à une concentration en néodyme de 0,02 mol.L-1. Polymérisations Les polymérisations se déroulent dans des bouteilles "Steinie" de 250 ml préalablement lavées et séchées, et équipées de capsules perforées et d'un septum en caoutchouc. Chaque réaction de polymérisation du butadiène est effectuée sous atmosphère inerte (azote). Exemples A - Q Une solution de 119 ml de méthylcyclohexane est introduite dans le réacteur à titre de solvant de polymérisation puis barbotée à l'azote pendant 10 minutes pour éliminer les impuretés. A cette solution sont ajoutés successivement 16 mL de butadiène fraîchement distillé (10,4 g), 0,8 mL d'une solution d'hydrure de diisobutylaluminium à 0,072 mol.L-1 dans le méthylcyclohexane (580 iamol pour 100 g de butadiène), 1 mL du système catalytique A à O (200 umol de Nd pour 100 g de butadiène) Le mélange réactionnel est ensuite chauffé à 90°C et agité pendant 5 min. La réaction est stoppée par addition de 1 mL de méthanol puis antioxydée par 0,2 pce d'antioxydant 6-PPD. Le polymère est obtenu par séchage sous vide, en présence d'un léger courant d'azote (pression réduite de 300 torr) à une température de 60°C pendant 24 h. Exemple B1 Le protocole est identique à celui décrit ci-dessus sauf que le volume du système catalytique B est diminué de moitié (100 iamol de Nd pour 100 g de butadiène). Effet du composé de formule (I) : toluène en fonction de la nature chimique des sels de néodyme, de leur forme, et de la composition de la formule catalytique Nature des Forme Ratio Ratio tolu- ène / Nd Con- ligands portés du sel agent ver- par Nd de Nd alkyla sion % en nt / après Nd 5 min A tri(di(2-éthylhexyl)- phosphate) poudre 6 0 60 B tri(di(2-éthylhexyl)- phosphate) poudre 6 326 89 C tri(di(2-éthylhexyl)- phosphate) poudre 3,5 0 81 D tri(di(2-éthylhexyl)- phosphate) poudre 3,5 342 96 E tri(di(2-éthylhexyl)- phosphate) gel* 6 0 60 F tri(di(2-éthylhexyl)- phosphate) gel* 6 266 80 G Tris(versatate) Solu- 12 0 51 tion** H Tris(versatate) Solu- 12 258 76 tion * * *Gel de tri[di(2-éthylhexyl)phosphate] de néodyme à 0,134 mol.L-1 dans le cyclohexane. **Solution de tris(versatate) de néodyme à 0,506 mol.L-1 dans 1 ' hexane Ce tableau montre que les systèmes catalytiques selon l'invention, décrits dans les exemples B, D, F et H conduisent à une augmentation significative de l'activité catalytique comparativement aux essais témoins (exemples A, C, E et G respectivement) et donc de la performance en polymérisation. Notamment, l'utilisation d'un additif selon l'invention est efficace quelle que soit la forme physique du sel de néodyme utilisé (exemples B, D et F (poudre, gel)), quelle que soit le rapport agent alkylant sur néodyme (exemples B et D) et quelle que soit la nature du sel de néodyme (tri(di(2-éthylhexyl)-phosphate) de néodyme ou tris(versatate) de néodyme). Effet de la quantité du composé de formule (I) selon l'invention (toluène) Exemple Ratio Conversion toluène / en % après 5 Nd min A 0 60 I 13 69 J 67 75 K 134 87 B 326 89 Ce tableau montre que l'augmentation de l'activité catalytique peut être contrôlée et indexée sur la quantité de composé de formule (I) selon l'invention. Effet de l'ordre d'addition entre le solvant aliphatique méthylcyclohexane et le composé toluène lors de la mise en contact de la solution hydrocarbonée avec le sel de néodyme Exemple Addition en Addition en Conversion en premier* second** % après 5 min L Méthyl- toluène 82 cyclohexane M toluène Méthyl- 83 cyclohexane *Cela correspond à la mise en contact du sel de néodyme avec le premier constituant de la solution hydrocarbonée. **Cela correspond à la mise en contact du mélange issue de la mise en contact du sel de néodyme avec le premier constituant de la solution hydrocarbonée avec le deuxième constituant de la solution hydrocarbonée. Ce tableau montre que le composé de formule (I) selon l'invention peut être ajouté avant ou après l'ajout du solvant hydrocarboné utilisé pour la solubilisation ou la dispersion du sel de néodyme lors de la préparation du système catalytique. Effet induit selon la nature du composé de formule (I) Exem- Additif Ratio Conversion en ple additif / Nd % après 5 min A - 0 60 P Pentyl- 73 70 benzène Q 1,4-diméthyl 282 78 benzène 20 Ce tableau montre que plusieurs types d'additif selon l'invention peuvent être utilisés. La présence de ces additifs au sein du système catalytique conduit à une amélioration de la performance des systèmes catalytiques à base de sel de néodyme. Effet de la concentration de néodyme dans le milieu de polymérisation Exemple Conc. Nd Ratio toluène Nd / Conversion en % après min 5 (umol pour 100 de g butadiène) A 200 0 60 B1 100 326 75 B 200 326 90 Ce tableau montre que l'amélioration de l'activité catalytique par l'utilisation d'un composé de formule (I) selon l'invention est possible quelle que soit la concentration en néodyme des systèmes 15 catalytiques. 10 Tableau récapitulatif des macro- et microstructures Exemple Macrostructure Microstructure (%) Mn Ip Visco- 1,2 Trans Cis (g/mol) sité - 1,4 -1,4 A (comp) 105727 1,97 2,12 0,6 1,5 97,9 B (inv) 90712 2,17 2,06 0,5 2,6 96,9 E(comp) 97478 2,00 1,96 0,6 2,0 97,4 F(inv) 99100 2,14 2,10 0,5 2,8 96,7 G(comp) 83347 2.23 1,85 0,7 1,7 97,6 H(inv) 87927 3.33 2,57 0,7 1,7 97,6 I(inv) 106627 1,94 nc 0,6 1,6 97,8 J(inv) 112822 1,93 nc 0,5 1,6 97,9 K(inv) 110783 1,94 nc 0,6 1,7 97,7 P(inv) 105013 2.45 2.24 0,6 0,9 98,5 Q(inv) 97788 1.97 2.18 0,6 1,4 98,0 C(comp) 133906 2 nc 0,5 Méthodes de mesure utilisées 1. Mesure de la viscosité inhérente La viscosité inhérente iiinh est mesurée à 25°C à 0,1 g/dL dans le toluène et caractérise la macrostructure de l'élastomère. La viscosité ( T est 1 T2) viscosité rl= -xln le toluène C calculée par la formule avec ri la inhérente (dL/g), C la concentration en polymère dans (g/dL), T1 le temps d'écoulement de la solution de polymère (s) et T2 le temps d'écoulement du toluène (s)) de la macrostructure par SEC 2. Caractérisation a) Principe de la mesure: La chromatographie d'exclusion par la taille ou SEC (size exclusion chromatography) permet de séparer physiquement les macromolécules suivant leur taille à l'état gonflé sur des colonnes remplies de phase stationnaire poreuse. Les macromolécules sont séparées par leur volume hydrodynamique, les plus volumineuses étant éluées en premier. Sans être une méthode absolue, la SEC permet d'appréhender la distribution des masses moléculaires d'un polymère. A partir de produits étalons commerciaux, les différentes masses moyennes en nombre (Mn) et en poids (Mw) peuvent être déterminées et l'indice de polydispersité calculé (Ip = Mw/Mn). b) Préparation du polymère: Il n'y a pas de traitement particulier de l'échantillon de polymère avant analyse. Celui-ci est simplement solubilisé dans du tétrahydrofuranne à une concentration d'environ 1 g/l. c) Analyse SEC: Cas cl) : L'appareillage utilisé est un chromatographe « WATERS alliance ». Le solvant d'élution est le tétrahydrofuranne, le débit de 1 ml/min., la température du système de 35° C et la durée d'analyse de 90 min. On utilise un jeu de deux colonnes de dénomination commerciale « STYRAGEL HT6E ». Le volume injecté de la solution de l'échantillon de polymère est 100 1.11. Le détecteur est un réfractomètre différentiel « WATERS 2140 » et le logiciel d'exploitation des données chromatographiques est le système « WATERS MILLENIUM ». Cas c2) : L'appareillage utilisé est un chromatographe « WATERS, modèle 150C ». Le solvant d'élution est le tétrahydrofuranne, le débit de 0,7 ml/min la température du système de 35°C et la durée d'analyse de 90 min. On utilise un jeu de quatre colonnes en série, de dénominations commerciales « SHODEX KS807 », « WATERS type STYRAGEL HMW7 » et deux « WATERS STYRAGEL HMW6E ». Le volume injecté de la solution de l'échantillon de polymère est 100 1.11. Le détecteur est un réfractomètre différentiel « WATERS modèle RI32X » et le logiciel d'exploitation des données chromatographiques est le système « WATERS MILLENIUM » (version 3.00). 3. Caractérisation de la microstructure (taux de 1,4-cis) par proche infrarouge (NIR) La technique de dosage appelée « proche infrarouge » (NIR) a été utilisée. Il s'agit d'une méthode indirecte faisant appel à des élastomères « témoin », dont la microstructure a été mesurée par la technique de RMN13C. On utilise la relation quantitative (loi de BeerLambert) existant entre la répartition des monomères dans un élastomère et la forme du spectre NIR de celui-ci. Cette technique est mise en oeuvre en deux étapes : 1) Etalonnage : On procède à l' acquisition des spectres respectifs des élastomères « témoin ». On établit un modèle mathématique associant une microstructure à un spectre donné, ceci à l'aide de la méthode de régression PLS (Partial Least Squares) reposant sur une analyse factorielle des données spectrales. Les deux documents suivants traitent d'une manière approfondie de la théorie et de la mise en oeuvre de cette méthode d'analyse de données « multi-variées » : (1) P. GELADI et B. R. KOWALSKI, "Partial Least Squares regression : a tutorial", Analytica Chimica Acta, vol. 185, 117 (1986). (2) M. TENENHAUS, "La régression PLS - Théorie et pratique", Paris, Editions Technip (1998). 2) Mesure : On procède à un enregistrement du spectre de l'échantillon. Puis on réalise le calcul de la microstructure. REVENDICATIONS1. Système catalytique activé de type « préformé » pour la polymérisation stéréospécifique 1,4-cis des diènes conjugués à base d'au moins: - un ou plusieurs monomères diènes conjugués de préformation, - un ou plusieurs sels d'un ou de plusieurs métaux de terre rare d'un ou plusieurs acides choisis parmi un acide phosphorique organique, un acide carboxylique organique et leur mélange, - un ou plusieurs agents d'alkylation constitué d'un ou plusieurs alkylaluminiums de formule A1R3 ou HA1R2, dans laquelle R représente un radical alkyle et H représente un atome d'hydrogène, - un ou plusieurs donneurs d'halogène constitué d'un halogénure d'alkylaluminium et - un ou plusieurs composés répondant à la formule (I) suivante : R4 dans laquelle les groupes R1 à R6, identiques ou différents, sont choisis parmi un atome d'hydrogène, un radical alkyle aliphatique, linéaire ou ramifié, saturé ou insaturé, cycloaliphatique ou aromatique, à la condition que l'un au moins des groupes R1 à R6 ne désigne pas un atome d'hydrogène. 2. Système catalytique selon la revendication 1, caractérisé en ce que le monomère diène conjugué de préformation est choisi parmi le butadiène, l'isoprène et leur mélange. 3. Système catalytique selon la revendication 1 ou 2, caractérisé en ce que le rapport molaire du monomère diène conjugué de préformation sur le sel de terre rare est compris entre 5 et 100, depréférence, allant de 10 à 80, et encore plus préférentiellement de 15 à 70. 4. Système catalytique selon l'une quelconque des revendications 1 à 3, caractérisé en ce que le sel d'un ou de plusieurs 5 métaux de terre rare est choisi parmi le tris[di(2- éthylhexyl)phosphate], le tris(versatate) et leur mélange dudit ou desdits métaux de terre rare. 5. Système catalytique selon la revendication 4, caractérisé en ce que ledit sel de terre rare est choisi parmi le tris[di(2- 10 éthylhexyl)phosphate] de néodyme, le tris(versatate) de néodyme et leur mélange. 6. Système catalytique selon l'une quelconque des revendications 1 à 5, caractérisé en ce que la concentration molaire en sel de métal de terre rare dans le système catalytique est comprise 15 entre 0,005 mol/L et 0,100 mol/L, de préférence allant de 0,010 à 0,080 mol/L, et encore plus préférentiellement allant de 0,020 à 0,060 mol/L. 7. Système catalytique selon l'une quelconque des revendications 1 à 6, caractérisé en ce que l'agent d'alkylation est de 20 l'hydrure de diisobutylaluminium. 8. Système catalytique selon l'une quelconque des revendications 1 à 7, caractérisé en ce que le rapport molaire de l'agent d'alkylation sur le sel de terre rare est compris entre 3 et 20, et encore plus préférentiellement allant de 4 à 10. 25 9. Système catalytique selon l'une quelconque des revendications 1 à 8, caractérisé en ce que le donneur d'halogène est du chlorure de diéthylaluminium. 10. Système catalytique selon l'une quelconque des revendications 1 à 9, caractérisé en ce que le rapport molaire du 30 donneur d'halogène sur le sel de terre rare est compris entre 0,5 et 5,0 et, de préférence, allant de 2 à 3,6 et encore plus préférentiellement allant de 2,5 à 3,2. 11. Système catalytique selon l'une quelconque des revendications 1 à 10, caractérisé en ce que le composé de formule (I)est choisi parmi le toluène, le pentylbenzène, le 1,4-diméthylbenzène et leur mélange. 12. Système catalytique selon l'une quelconque des revendications 1 à 11, caractérisé en ce que le rapport molaire du composé de formule (I) sur le sel de terre rare est compris entre 5 et 1000 et, de préférence, allant de 50 à 500, et encore plus préférentiellement de 100 à 400. 13. Système catalytique selon l'une quelconque des revendications 1 à 11, caractérisé en ce qu'il comprend un solvant choisi parmi le cyclohexane, le méthylcyclohexane, le n-heptane, le toluène, le pentylbenzène, le 1,4-diméthylbenzène et leur mélange. 14. Procédé de préparation d'un système catalytique tel que défini à l'une quelconque des revendications précédentes, caractérisé en ce qu'il comprend les étapes successives suivantes : - dans une première étape, réaliser une suspension ou solution ou gel dudit sel de métal terre rare tel que défini aux revendications 1 et 4 à 6 dans un solvant, comportant éventuellement ledit composé de formule (I), si le solvant ne comporte pas le composé de formule (I), ajouter ledit composé répondant à la formule (I) tel que défini aux revendications 1, 11 et 12, puis - dans une seconde étape, ajouter au mélange obtenu à l'étape précédente un ou plusieurs monomères diènes conjugués de préformation tels que définis aux revendications 1, 2 et 3, puis - dans une troisième étape, ajouter un ou plusieurs agents d'alkylation tels que définis aux revendications 1, 7 et 8 au mélange obtenu à l'étape précédente pour l'obtention d'un sel alkylé, et - dans une quatrième étape, ajouter un ou plusieurs donneurs d'halogène tels que définis aux revendications 1, 9 et 10 au sel alkylé obtenu à l'étape précédente. 15. Procédé de synthèse d'élastomères diéniques consistant à polymériser, dans un solvant hydrocarboné inerte, le ou les monomère(s) diène(s) en présence d'un système catalytique tel que décrit à l'une quelconque des revendications 1 à 13. 16. Procédé d'activation d'un système catalytique de type « préformé » pour la polymérisation stéréospécifique 1,4-cis des diènes conjugués à base de : - un ou plusieurs monomères diènes conjugués de préformation tels que définis aux revendications 1, 2 et 3, - un ou plusieurs sels d'un ou de plusieurs métaux de terre rare d'un ou plusieurs acides choisis parmi un acide phosphorique organique, un acide carboxylique organique et leur mélange, tels que définis aux revendications 1 et 4 à 6, - un ou plusieurs agents d'alkylation constitué d'un ou plusieurs alkylaluminiums de formule A1R3 ou HA1R2, dans laquelle R représente un radical alkyle et H représente un atome d'hydrogène, tels que définis aux revendications 1, 7 et 8, - un ou plusieurs donneurs d'halogène constitué d'un halogénure d'alkylaluminium, tels que définis aux revendications 1, 9 et 10, comprenant une étape d'ajout d'un composé de formule (I) tel que défini aux revendications 1, 11 et 12 aux sels d'un ou de plusieurs métaux de terre rare. 17. Utilisation du système catalytique tel que défini dans l'une quelconque des revendications 1 à 13, pour la polymérisation stéréospécifique 1,4-cis des diènes conjugués. 18. Utilisation d'un composé répondant à la formule (I) suivante : R4 dans laquelle les groupes R1 à R6, identiques ou différents, sont choisis parmi un atome d'hydrogène, un radical alkyle aliphatique, cycloaliphatique ou aromatique, à la condition que l'un au moins des groupes R1 à R6 ne désigne pas un atome d'hydrogène,pour activer un système catalytique de type « préformé » pour la polymérisation stéréospécifique 1,4-cis des diènes conjugués à base de : - un ou plusieurs monomères diènes conjugués de préformation tels que définis aux revendications 1, 2 et 3, - un ou plusieurs sels d'un ou de plusieurs métaux de terre rare d'un ou plusieurs acides choisis parmi un acide phosphorique organique, un acide carboxylique organique et leur mélange, tels que définis aux revendications 1 et 4 à 6, - un ou plusieurs agents d'alkylation constitué d'un ou plusieurs alkylaluminiums de formule A1R3 ou HA1R2, dans laquelle R représente un radical alkyle et H représente un atome d'hydrogène, tels que définis aux revendications 1, 7 et 8, - un ou plusieurs donneurs d'halogène constitué d'un halogénure d'alkylaluminium, tels que définis aux revendications 1, 9 et 10, par adjonction d'un composé de formule (I) aux sels d'un ou de plusieurs métaux de terre rare.